"直径が2~500nmの複数の水溶性ナノクラスターを含み、前記ナノクラスターのそれぞれが、1以上の金属カチオン、1以上のアニオン、および1以上の非ポリマー性水溶性リガンドを含み、前記1以上の非ポリマー性水溶性リガンドが、単糖類、水素化単糖類、二糖類、水素化二糖類、オリゴ糖およびオリゴ糖誘導体、ポリエーテル、ならびにポリオールからなる群より選択され、前記1以上の金属カチオン、前記1以上のアニオン、および前記1以上の非ポリマー性水溶性リガンドのモル比が1:0.1-9:0.1-10である、組成物。前記1以上の金属カチオン、前記1以上のアニオン、および前記1以上の非ポリマー性水溶性リガンドのモル比が、1:0.5-3:1-4である、請求項1に記載の組成物。前記複数のナノクラスターが、3,500~1,000,000ダルトンの分子量を有する、請求項1に記載の組成物。前記1以上の非ポリマー性水溶性リガンドが、キシリトール、イソマルトース、イソマルトisomalt、アラビノース、ソルビトール、マンニトール、およびフラクトオリゴ糖からなる群より選択される、請求項3に記載の組成物。前記1以上の金属カチオンが、FeII、FeIII、CaII、MgII、AlIII、CrIII、CuII、ZnII、MnII、およびTiIVからなる群より選択される、請求項4に記載の組成物。前記1以上の金属カチオンが、FeIIおよびFeIIIからなる群から選択され;前記1以上の非ポリマー性水溶性リガンドが、ソルビトール、キシリトール、マンニトール、およびイソマルトからなる群より選択され;ならびに前記1以上のアニオンが、炭酸塩、重炭酸塩、リン酸塩、ピロリン酸塩、リンゴ酸塩、グリセロリン酸塩、および水酸化物からなる群より選択される、請求項5に記載の組成物。前記1以上の金属カチオンが、FeIIおよびFeIIIからなる群から選択され;前記1以上の非ポリマー性水溶性リガンドが、スクロースであり;ならびに前記1以上のアニオンが、炭酸塩、クエン酸塩、リンゴ酸塩、フマル酸塩、酒石酸塩、シュウ酸塩、コハク酸塩、アスコルビン酸塩、マロン酸塩、ピロリン酸塩、グリセロリン酸塩、および乳酸塩からなる群より選択される、請求項4に記載の組成物。前記複数のナノクラスターが、3,500~300,000ダルトンの分子量を有する、請求項1に記載の組成物。前記複数のナノクラスターが、10,000~120,000ダルトンの分子量を有する、請求項1に記載の組成物。食品である、請求項1に記載の組成物。前記食品が、紅茶、ソフトドリンク、ジュース、ソース、ドレッシング、塩、キャンディ、牛乳、コーヒー、ゼリー、アイスクリーム、ヨーグルト、クッキー、シリアル、ブレッド、ドーナツ、ベーグル、チョコレート、またはスナックバーである、請求項10に記載の組成物。栄養補助食品である、請求項1に記載の組成物。乾燥形態dryformである、請求項1に記載の組成物。液体形態である、請求項3に記載の組成物。半固体形態semi-solidformである、請求項3に記載の組成物。pHが11.5以下の透明な水溶液である、請求項14に記載の組成物。pHが3.5以上の透明な水溶液である、請求項16に記載の組成物。前記1以上の非ポリマー性水溶性リガンドが、キシリトール、ソルビトール、スクロース、イソマルトース、マンニトール、イソマルト、およびアラビノースからなる群より選択され;前記1以上の金属カチオンが、FeII、FeIII、CaII、MgII、AlIII、CrIII、CuII、ZnII、MnII、およびTiIVからなる群より選択され;ならびに前記1以上のアニオンが、炭酸塩、重炭酸塩、クエン酸塩、リンゴ酸塩、フマル酸塩、酒石酸塩、乳酸塩、シュウ酸塩、マロン酸塩、グルコン酸塩、コハク酸塩、アスコルビン酸塩、リン酸塩、ピロリン酸塩、グリセロリン酸塩、および水酸化物からなる群から選択される、請求項17に記載の組成物。前記1以上の金属カチオンが、FeIIおよびFeIIIからなる群より選択され;前記1以上の非ポリマー性水溶性リガンドが、ソルビトール、キシリトール、マンニトール、オリゴ糖、およびイソマルトからなる群より選択され;ならびに前記1以上のアニオンが、炭酸塩、重炭酸塩、リン酸塩、ピロリン酸塩、リンゴ酸塩、フマル酸塩、酒石酸塩、乳酸塩、シュウ酸塩、コハク酸塩、マロン酸塩、グルコン酸塩、アスコルビン酸塩、グリセロリン酸塩、および水酸化物からなる群より選択される、請求項18に記載の組成物。前記1以上の金属カチオンが、FeIIおよびFeIIIからなる群より選択され;前記1以上の非ポリマー性水溶性リガンドが、スクロースであり;ならびに前記1以上のアニオンが、炭酸塩、水酸化物、クエン酸塩、リンゴ酸塩、フマル酸塩、酒石酸塩、シュウ酸塩、コハク酸塩、マロン酸塩、グルコン酸塩、アスコルビン酸塩、ピロリン酸塩、グリセロリン酸塩、および乳酸塩からなる群より選択される、請求項18に記載の組成物。前記複数のナノクラスターの直径が、2nm~90nmである、請求項1に記載の組成物。直径が2~500nmの複数の水溶性ナノクラスターを含み、前記ナノクラスターのそれぞれが、1以上の金属カチオン、1以上のアニオン、および1以上の水溶性リガンドを含み、前記1以上の金属カチオンが、Cr、Al、Bi、Zn、Ba、Cu、Ti、Mg、Mn、Bi、Ca、Se、In、Pt、およびZrからなる群より選択され;前記1以上の水溶性リガンドが、炭水化物carbohydrate、炭水化物誘導体、アミノ酸、ポリエーテル、ポリオール、およびポリペプチドからなる群より選択され;ならびに前記1以上の金属カチオン、前記1以上のアニオン、および前記1以上の水溶性リガンドのモル比が、1:0.1-9:0.1-10である、組成物。前記複数のナノクラスターが、3,500~1,000,000ダルトンの分子量を有する、請求項22に記載の組成物。前記1以上の水溶性リガンドが、キシリトール、イソマルトース、イソマルト、ソルビトール、アラビノース、マンニトール、およびフラクトオリゴ糖からなる群より選択される、請求項23に記載の組成物。前記1以上の金属カチオンが、MgII、AlIII、CaII、CrIII、CuII、ZnII、MnII、およびTiIVからなる群より選択される、請求項24に記載の組成物。前記複数のナノクラスターが、3,500~300,000ダルトンの分子量を有する、請求項23に記載の組成物。前記複数のナノクラスターが、10,000~120,000ダルトンの分子量を有する、請求項23に記載の組成物。食品である、請求項22に記載の組成物。前記食品が、紅茶、ソフトドリンク、ジュース、牛乳、コーヒー、ゼリー、アイスクリーム、ヨーグルト、クッキー、シリアル、ブレッド、ドーナツ、ベーグル、チョコレート、またはスナックバーである、請求項28に記載の組成物。栄養補助食品、化粧品組成物、または製剤処方である、請求項22に記載の組成物。乾燥形態である、請求項22に記載の組成物。液体形態である、請求項22に記載の組成物。pHが3.5~11.5の透明な水溶液である、請求項33に記載の組成物。前記複数のナノクラスターの直径が、2nm~150nmである、請求項22に記載の組成物。直径が2~500nmの複数の水溶性ナノクラスターを含み、前記ナノクラスターのそれぞれが、1以上の鉄カチオン、1以上のアニオン、および1以上の非ポリマー性水溶性リガンドを含み、前記1以上の非ポリマー性水溶性リガンドが、キシリトール、イソマルトース、イソマルト、アラビノース、ソルビトール、マンニトール、およびフラクトオリゴ糖からなる群より選択され、前記1以上の鉄カチオン、前記1以上のアニオン、および前記1以上の非ポリマー性水溶性リガンドのモル比が、1:0.1-9:0.1-10である、鉄含有組成物。前記複数のナノクラスターが、3,500~1,000,000ダルトンの分子量を有する、請求項35に記載の組成物。複数の水溶性ナノクラスターを含む組成物を調製する方法であって、1以上の水溶性塩および1以上の水溶性リガンドを含む第1の透明な水溶液を準備する段階と、この際、前記1以上の水溶性塩は、1以上の金属カチオンを含み;前記1以上の水溶性リガンドは、炭水化物、炭水化物誘導体、アミノ酸、ポリエーテル、およびポリペプチドからなる群より選択され;ならびに前記1以上の金属カチオンおよび前記1以上の水溶性リガンドのモル比は1:0.1-10であり;それぞれが前記1以上の金属カチオン、前記1以上のアルカリアニオン、および前記1以上の水溶性リガンドを含み、それぞれの直径が2nm~500nmの水溶性ナノクラスターが形成されるように、前記第1の透明な水溶液と1以上のアルカリアニオンとを混合して3.5~11.5のpH値を有する第2の透明な水溶液を得る段階と、を含む方法。前記第2の透明な水溶液を3,500ダルトンでカットオフする分子膜molecularmembraneでろ過することで、または水溶性有機溶媒を前記第2の透明な水溶液に添加して複数の水溶性ナノクラスターを沈殿させることで、複数の水溶性ナノクラスターを前記第2の透明な水溶液から分離する段階をさらに含む、請求項37に記載の方法。前記1以上の水溶性リガンドが、単糖、二糖、オリゴ糖、およびそれらの誘導体からなる群より選択される、請求項37に記載の方法。前記1以上の水溶性リガンドが、天然由来の炭水化物である、請求項39に記載の方法。前記複数の水溶性ナノクラスターは、それぞれ、前記1以上の金属カチオン、前記1以上アルカリアニオン、および前記1以上の水溶性リガンドのモル比が、1:0.1-9:0.1-10である、請求項39に記載の方法。請求項1に記載の組成物の有効量を、必要とする患者に投与することを含み、前記1以上の金属カチオンが鉄カチオンを含む、鉄欠乏症を治療する方法。前記鉄欠乏症が貧血である、請求項42に記載の方法。請求項35に記載の組成物の有効量を、必要とする患者に投与することを含む、鉄欠乏症を治療する方法。前記鉄欠乏症が貧血である、請求項44に記載の方法。請求項1に記載の組成物の有効量を、必要とする患者に投与することを含み、前記1以上の金属カチオンがクロミウムカチオンを含む、II型糖尿病を治療する方法。請求項22に記載の組成物の有効量を、必要とする患者に投与することを含み、前記1以上の金属カチオンがクロミウムカチオンを含む、II型糖尿病を治療する方法。請求項1に記載の組成物の有効量を、必要とする患者に投与することを含み、前記1以上の金属カチオンがクロミウムカチオンを含む、コレステロール値を低減する方法。請求項21に記載の組成物の有効量を、必要とする患者に投与することを含み、前記1以上の金属カチオンがクロミウムカチオンを含む、コレステロール値を低減する方法。請求項1に記載の組成物の有効量を、必要とする患者に投与することを含み、前記1以上の金属カチオンが、アルミニウム、第二鉄ferric、およびマグネシウムカチオンからなる群より選択される、胃逆流症を治療する方法。前記胃逆流症が、胸やけheartburnまたは胃腸の潰瘍gastrointestinalulcersである、請求項50に記載の方法。請求項21に記載の組成物の有効量を、必要とする患者に投与することを含み、前記1以上の金属カチオンが、アルミニウム、第二鉄、ビスマス、およびマグネシウムカチオンからなる群より選択される、胃逆流症を治療する方法。前記胃逆流症が、胸やけまたは胃腸の潰瘍である、請求項52の方法。詳細な説明本発明は、少なくともある程度、金属カチオンおよびアニオンとともに、ある水溶性天然リガンドが、広範なpH範囲たとえば、2~12で、固体形態および水溶液のどちらにおいても、安定なナノクラスターを形成しうるという予期しない発見に基づいている。たとえば、クエン酸鉄スクロースironsucrosecitrateナノクラスターを含む本発明の組成物は、驚くことに、pH6-10で安定な透明な溶液であり、そのため、静脈または筋肉内注射のどちらにおいても好適である。比較して、市販の鉄スクロース注射は10.5-11.1のpHを有し、それゆえに筋肉内注射に適していない。また、市販の鉄スクロース注射の高いpHは、一見したところ、スクロースの加水分解を引き起こし、pH降下を生じ、製品の安定性を顕著に低下させ、結果として製品の保存可能期間を短縮する。他の例としては、完全静脈注射に必要とされる金属カチオンたとえば、Mg、Zn、Fe、Cu、Mn、およびCrを含む本発明の組成物は、驚くことに、pH4-10で安定な透明な溶液であり、それにより、pH2を有する市販の電解質注射と比較すると、組織刺激を引き起こしにくい。さらに、相当するフリー金属カチオンとは異なって、ナノクラスターは、予想外に口当たりがよく、プロテインたとえば、コラーゲン、ペプチド、ビタミンたとえば、ビタミンA、D、およびE、酵素たとえば、Q10、カロテン、クルクミン、甘味料、カフェイン等の種々の栄養補助食品と相性がよい。本明細書で述べられる組成物の他の利点としては、その生理学physiological、または低いオスモル濃度、透明性transparentelegancy、および長期間たとえば、数年沈殿しない物理的安定性が挙げられる。ナノクラスターを形成するのに用いられるリガンドは、好ましくは、水に溶解し、数ナノメーターから数百ナノメーターのスケールでの凝集を形成するのに十分なほど金属カチオンと強い結合をする天然有機リガンドである。好適なリガンドの例としては、これに制限されないが、糖アルコールなどの多価アルコール、または多価エーテルおよびそれらのカルボキシアルキル-、アミノ-、アミド-、もしくはエステル-誘導体、単糖、二糖、多糖たとえば、デキストランおよびデキストリン、加水分解された多糖たとえば、加水分解でんぶん、オリゴ糖、ならびに加水分解されたオリゴ糖が挙げられる。1ロットonebatchのナノクラスターを製造するために、1種以上のリガンドを用いてもよい。ナノクラスターを形成するのに用いられる金属カチオンは、必須栄養素であるか、または化粧料的に/薬学的に有益である。金属カチオンの例としては、クロミウム、アルミニウム、ビスマス、亜鉛、バリウム、銅、チタニウム、マグネシウム、カルシウム、鉄、セレニウム、マンガン、インジウム、およびそれらの混合物のカチオンが挙げられる。ナノクラスターを形成するのに用いられるアニオンは、無機アニオン塩化物、水酸化物、硝酸塩、硫酸塩、重炭酸塩、炭酸塩、リン酸塩、ピロリン酸塩、グリセロリン酸塩等を含む、または有機アニオンクエン酸塩、リンゴ酸塩、フマル酸塩、酒石酸塩、コハク酸塩、シュウ酸塩、グルコン酸塩等を含むのどちらかでありうる。1ロットのナノクラスターを製造するために、1種以上のアニオンを用いてもよい。本発明のナノクラスター含有組成物は、種々の技術により形成することができる。ひとつの形態においては、ナノクラスター含有組成物は、水溶性金属塩たとえば、塩化第二鉄、リガンドたとえば、キシリトール、およびアルカリ試薬たとえば、水酸化ナトリウムを水中で、好適な温度たとえば、15-135°Cまたは好ましくは65-95°CおよびpH値たとえば、大部分の金属カチオン/リガンドにおいてはpH4-9およびマグネシウム-またはスクロース-含有ナノクラスターを形成するにはpH9-11.5において、選択した工程時間たとえば、数分~数時間混合することで製造することができる。そのようにして形成されたナノクラスターは、通常、2nm~500nmまたは好ましくは3-50nmの直径を有し、当該直径は、B.J.Berneetal.、DynamicLightScattering、J.WileyandSons、Inc.、NewYork、1976;P.J.Freudetal.、ANewApproachtoparticleSizingbyDynamicLightScattering、Microtrac、Inc.;およびM.N.Traineretal.、High-concentrationsubmicronparticlesizedistributionbydynamiclightscattering、AmericanLaboratory、July1992.で述べられている動的レーザー光散乱技術により決定される。これらのナノクラスターを含有する水溶液は、その小さなサイズのために、透明で澄んでelegant見える。溶液の他の成分たとえば、未反応フリー金属カチオン、アニオン、塩、および水溶性リガンドからナノクラスターを分離するために、ろ過たとえば、選択的分子のカットオフの膜を用いるおよび沈殿たとえば、エタノールなどの水溶液有機溶媒を用いる等の技術が適用されうる。分離されたナノクラスターは、その後、乾燥し、製粉され、粉末の固体が得られる。ナノクラスター粉末は、熱的に安定で、パンの処方および非経口製剤に用いられうる。粉末固体は、また、水に再溶解され透明な溶液を形成し、ソフトドリンク、牛乳、およびコーヒーなどの種々の飲料と相性がよい。本発明の組成物中の金属カチオン、アニオン、およびリガンドのモル比は、1:0.1-9:0.1-10、またはこれらの間のあらゆる比でありうる。典型的には、患者たとえば、ヒトまたは動物は、一度または一日に定期的に、必要とされる金属イオン0.03-2000mgを提供する量の組成物を投与されうる。たとえば、組成物の1回の服用量は、カルシウム500-1500mg、クロミウム0.04-0.2mg、銅0.5-5mg、鉄5-15mg、マグネシウム150-350mg、マグネシウム1-5mg、モリブデン0.025-0.15mg、セレニウム0.01-0.1mg、ニッケル0.01-1mg、バナジウム0.01-1mg、および/または亜鉛5-20mgである。本発明の組成物は、栄養補助食品、化粧品、または製剤処方でありうる。栄養補助食品としては、ミネラル、アミノ酸、またはハーブ抽出物などの付加的な栄養素を含んでいてもよい。化粧品としては、保湿剤、美白剤、抗酸化剤、またはハーブ抽出物などの付加的な成分を含んでいてもよい。製剤処方これに制限されないが、粉末、カプセル、錠剤、乳液および水懸濁液、分散液および溶液を含む形態としては、本発明の組成物は、単独、または薬学上許容されうるキャリアーと組み合わせて用いることができる。経口使用のための錠剤の場合、通常用いられるキャリヤーとしては、ラクトースおよびコーンスターチを含む。一般的には、ステアリン酸マグネシウムなどの平滑剤が添加される。カプセル形態での経口投与では、有効な希釈剤としては、ラクトースと乾燥コーンスターチを含む。水懸濁液または乳液が経口的に投与される場合、活性成分は、乳化剤または懸濁化剤で混ぜ合わされた水相中に懸濁または溶解されうる。必要であれば、ある種の甘味料、香料、または着色剤が添加されうる。医薬組成物中のキャリヤーは、処方の活性成分と相性がよいおよび好ましくはそれを安定化することができる、および治療される患者に有害でないという点で許容されるべきである。他のキャリヤーの例としては、コロイダル二酸化ケイ素、ステアリン酸マグネシウム、ラウリル硫酸ナトリウム、およびDC黄色10が挙げられる。組成物は食品foodproductでありうる。本明細書中、食物foodとは、ヒトおよび動物に栄養を与えるため、正常または促進した成長を維持するため、または体力もしくは注意力alertnessを維持するために用いられる液体および固体/半固体のあらゆる種類の材料を広く意味する。ヒトの食品の例としては、これに制限されないが、紅茶をベースとする飲料、ジュース、コーヒー、牛乳、ゼリー、クッキー、シリアル、ブレッド、ドーナツ、ベーグル、チョコレート、スナックバー、ハーブ抽出物、乳製品たとえば、アイスクリーム、およびヨーグルト、大豆製品たとえば、豆腐、および米製品が挙げられる。本発明の組成物は、種々の形態になりうる。上述の組成物が粉末形態の場合、飲料、ペースト、ゼリー、カプセル、または錠剤を調製するのに便利に用いられうる。ラクトースおよびコーンスターチは、通常、カプセルの希釈剤または錠剤のキャリヤーとして用いられる。錠剤には、ステアリン酸マグネシウムのような平滑剤が一般的に含有されている。他の例としては、組成物は、上述のナノクラスター、ナイアシンアミド、アスコルビン酸、アスコルビン酸ナトリウム、葉酸、砂糖、コーンシロップ、スクラロース、大豆レシチン、コーンスターチ、グリシン、パーム油、キシリトール、カラギーナン、FDC黄色6、FDC黄色5、ならびに天然および/または人工香味料を含むソフトチュー組成物でありうる。本発明の組成物は、1以上のエピガロカテキン没食子酸塩たとえばEGCG、CoQ10、ルテイン、リコピン、エイコサペンタエン酸、ドコサヘキサエン酸大豆イソフラボン、葉酸、およびビタミンB12をさらに含みうる。さらに、必要に応じて、ソルビトール、マルチトールmaltitol、水素化グルコースシロップおよび水素化デンプン加水分解物、高フルクトースコーンシロップ、甘蔗糖、甜菜糖、ペクチン、キシリトール、サッカリン、アスパルテーム、ならびにスクラロースのような甘味料を添加することで甘くすることができる。組成物は、アミノ酸、ミネラル、調味料flavorenhancer、または着色料もまた含みうる。本発明の組成物は、鉄を含む場合、鉄欠乏貧血のような鉄欠乏症を治療するために用いられうる。この種の貧血の例として、慢性失血、急性失血、妊娠、出産、幼児期の発達、幼児期の精神運動発達および認知発達、息止め発作breathholdingspells、多量の子宮出血、月経、慢性再発性喀血chronicrecurrenthemoptysis、特発性肺鉄沈着症idiopathicpulmonarysiderosis、慢性内出血chronicinternalbleeding、胃腸出血、寄生虫感染症、慢性腎疾患、透析、化学療法、外科外傷もしくは急性外傷surgeryoracutetrauma、慢性アルコール摂取、サリチル酸塩salicylate、ステロイド、非ステロイド性抗炎症薬、または赤血球生成促進薬に関連した貧血を含む。いくつかの形態においては、貧血は、関節リウマチ、癌、ホジキンHodgkins白血病、非ホジキン白血病、癌化学療法、炎症性大腸炎、潰瘍性大腸炎甲状腺炎ulcerativecolitisthyroiditis、肝臓炎、全身性エリテマトーデス、リウマチ性多発筋痛、強皮症、混合性欠乏組織疾患、シェーグレン症候群Sojgren’ssyndrome、鬱血性心不全/心筋症、または特発性高齢者貧血idiopathicgeriatricanemiaのような慢性疾患の貧血である。さらにいくつかの実施形態においては、貧血は、クローン病、胃手術gastricsurgery、鉄吸収を妨げる薬剤製品の摂取、およびカルシウムの慢性使用に関連した貧血のような、正常に機能しない鉄吸収または栄養不足に起因する。他の実施形態においては、本発明の組成物は、クロミウムを含む場合、糖尿病たとえば、II型糖尿病の治療、コレステロール値の低減、および肥満の治療に用いられ;マグネシウムおよびアルミニウム/鉄を含む場合、制酸薬として用いられ;またはMg、Mn、Cr、Zn、およびCuイオンを含む場合、完全非経口栄養注射totalparenteralnutritioninjectionとして用いられる。治療するおよび治療との語は、本発明の組成物の有効量を、1以上の上述の症状を改善する必要のある患者に、または1以上のここで述べられる疾患または1以上の疾患もしくは症状の兆候もしくは傾向を有する患者に、1以上のこれらの症状を改善improveすることを目的として、または1以上のこれらの疾患、もしくは1以上のそれらの兆候もしくは傾向を抑制、治療cure、軽減alleviate、緩和relieve、改善remedy、もしくは改良ameliorateすることを目的として、投与することを意味する。投与administrationとの語は、たとえば、食品、飲料、錠剤、カプセル、懸濁液、ローション、クリーム、ジェル、および溶液などのあらゆる好適な形態での本発明の組成物を、対象者への経口、局所、または非経口へ運搬することdeliveryを対象とする。非経口との語は、皮下、皮内、静脈内、筋肉内、関節内、動脈内、滑液嚢内、胸骨内intrasternal、髄腔内、病巣内、および頭蓋内注射、ならびに種々の注入技術infusiontechniquesを意味する。たとえば、無菌注射の水性または油性懸濁液などの無菌注射剤組成物は、好適な分散剤または湿潤剤たとえば、Tween80および懸濁化剤を必要に応じて用いた従来公知の技術によって処方されうる。無菌注射剤の調製品preparationとしては、たとえば、1,3-ブタンジオール、プロピレングリコール、またはグリセリン中の溶液として、非経口で非毒性で許容される希釈剤または溶剤中の無菌注射溶液または懸濁液でありうる。使用されるのに許容されるビヒクルvehiclesおよび溶剤としては、キシリトール、マンニトール、水、リンゲル液および生理食塩水が挙げられる。さらには、殺菌した固定油は、一般的に溶剤または懸濁媒体たとえば、合成モノ-またはジグリセリドとして用いられる。オレイン酸およびそのグリセリド誘導体のような脂肪酸は、注射剤の調製に便利であり、オリーブ油またはひまし油、特にそれらのポリオキシエチレン化した種のものなどの天然の薬学上許容されうる油も同様である。これらの油の溶液または懸濁液は、長鎖アルコール希釈剤もしくは分散剤、またはカルボキシメチルセルロースもしくは類似の分散剤も含みうる。一般的に薬学的に許容される固体、液体、または他の服用形態の製造の際に用いられるTweenもしくはSpanまたは他の類似の乳化剤もしくはバイオアベイラビリティ促進剤のような他の一般的に用いられる界面活性剤を、処方の目的で用いることができる。有効量との語は、身体的効果たとえば、持久力を改善する、精神的効果たとえば、注意力、外観的効果たとえば、抗しわ、または治療的効果たとえば、コレステロール値を低減する、または貧血の危険性を減少するを提供するのに十分な組成物の服用量を意味する。invivoおよびinvitroのどちらの研究も、最適な投与経路および服用量を決定するのに実施されうる。上述の組成物について、上述の症状を治療するその有効性をinvitro分析によってあらかじめ検査をすることができ、その後、動物実験または臨床試験により確認することができる。他の好適な分析的および生物学的検定法は本分野の当業者には明らかであろう。たとえば、鉄含有ナノクラスターのバイオアベイラビリティは、薬物動態試験を実施することで測定でき、たとえば、ヘモグロビン値、フェリチン濃度等の、治療終点検証therapeuticendpointverificationを用いたプラズマ-薬剤濃度時間曲線における曲線下の面積により評価されうる。さらなる説明がなくとも、上述の説明で本発明は十分に実施可能であろう。以下の具体的な実施形態は、単なる例示として解釈すべきであり、いかなることがあっても以下の開示を限定するものではない。本明細書に記載された全ての刊行物は、参照によりその全体を本明細書に援用される。実施例1:炭酸鉄キシリトールIronxylitolcarbonateナノクラスターキシリトール3000gおよび塩化第二鉄六水和物700gを、70°Cで撹拌しながら6000gの水に溶解し、溶液を調製した。20wtの炭酸ナトリウムを含む水溶液の適量を一部にすばやく添加して、溶液のpHを7付近まで上昇させた。20wtの水酸化ナトリウムを含む水溶液の適量を一部にすばやく添加して、溶液のpHがさらに9まで上昇した。pH調整の間、温度は70度に維持した。その後、NaOHの添加後10分以内に、強いレーザー散乱特性を有する透明な溶液を得た。この強いレーザー散乱特性は炭酸鉄キシリトールナノクラスターの形成を示す。3,500ダルトンでの分子量カットオフ膜を用いてクロスフロー膜ろ過cross-flowmembranefilterationにより、ナノクラスターを溶剤およびフリーイオンから分離した。分離したナノクラスターを80°Cのオーブン内でさらに乾燥し、ダークレッド固体を形成させ、さらに砕いてフリーフロー粉末freeflowpowderとした。このようにして得られたナノクラスターの原子吸収スペクトルは、約25wtの鉄含量を有するナノクラスターであることを示した。その後、ナノクラスターの乾燥固体を水に再溶解し、強いレーザー光散乱特性を有する透明な溶液を形成した。これは、固体および液体形態の間でのナノクラスターの可逆性ならびにそれらの熱安定性を示している。この溶液は、金属味のしない無味のものだった。0.1NHCl溶液へのすばやい溶解も観測された。Invitro鉄バイオアベイラビリティ試験は、SeanR.Lynch、ThomasBothwell、andtheSUSTAINSharingUnitedStatesTechnologytoAidintheImprovementofNutritionTaskForceonIronPowderinInt.J.Vitam.Nutr.Res.、772、2007、107-124により出版された、AComparisonofPhysicalProperties、ScreeningProceduresandHumanEfficacyTrialForPredictingTheBioavailabilityofCommercialElementalIronPowdersUsedForFoodFortificationという題名の記事、およびNutriview、2008/3のAnewtooltoevaluateironbioavailabilityという題名の記事に記載の方法によって実施した。この鉄キシリトール溶液を、ビタミンB12および葉酸と混合し、豚皮コラーゲンおよびCollaCoriiAsiniロバ皮ゼラチンのような種々のタンパク質ならびにグリセロールを含有した水溶液中に60°Cで添加した。得られた溶液を25°Cに冷却し、沈殿および金属味のない、口当たりのよいpalatable透明な弾性のあるフィルムを得た。この得られた物質は、貧血治療に好適である。実施例2:水酸化鉄キシリトールIronxylitolhydroxideナノクラスターキシリトール5472gおよび塩化第二鉄六水和物5500gを、85°Cで撹拌しながら2700gの水に溶解し、溶液を調製した。20wtの水酸化ナトリウムを含む水溶液の適量をすばやく添加して、溶液のpHを9に上昇させた。その後、NaOHの添加後10分以内に、強いレーザー散乱特性を有する透明な溶液を得た。この強いレーザー散乱特性は水酸化鉄キシリトールナノクラスターの形成を示す。3,500ダルトンでの分子量カットオフ膜を用いてクロスフロー膜ろ過により、ナノクラスターを溶剤およびフリーイオンから分離した。分離したナノクラスターを80°Cのオーブン内でさらに乾燥し、ダークレッド固体を形成させ、さらに砕いてフリーフロー粉末とした。このようにして得られたナノクラスターの原子吸収スペクトルは、約24.3wtの鉄含量を有するナノクラスターであることを示した。その後、ナノクラスターの乾燥固体を水に再溶解し、強いレーザー光散乱特性を有する透明な溶液を形成した。これは、固体および液体形態の間でのナノクラスターの可逆性ならびにそれらの熱安定性を示している。この溶液は、金属味のしない無味のものだった。0.1NHCl溶液へのすばやい溶解も観測された。Invitro鉄バイオアベイラビリティ試験は、SeanR.Lynch、ThomasBothwell、andtheSUSTAINSharingUnitedStatesTechnologytoAidintheImprovementofNutritionTaskForceonIronPowderinInt.J.Vitam.Nutr.Res.、772、2007、107-124により出版された、AComparisonofPhysicalProperties、ScreeningProceduresandHumanEfficacyTrialForPredictingTheBioavailabilityofCommercialElementalIronPowdersUsedForFoodFortificationという題名の記事、およびNutriview、2008/3のAnewtooltoevaluateironbioavailabilityという題名の記事に記載の方法によって実施した。実施例3:水酸化鉄マンニトールIronmannitolhydroxideナノクラスターマンニトール1500gおよび塩化第二鉄六水和物856gを、85°Cで撹拌しながら3000gの水に溶解し、溶液を調製した。20wtの水酸化ナトリウムを含む水溶液の適量をすばやく添加して、溶液のpHを9付近に上昇させた。pH調整の間、温度は85°Cに維持した。その後、NaOHの添加後10分以内に、強いレーザー散乱特性を有する透明な溶液を得た。残りのすべてが溶解するまで、この溶液を撹拌した。この強いレーザー散乱特性は水酸化鉄マンニトールナノクラスターの形成を示す。3,500ダルトンでの分子量カットオフ膜を用いてクロスフロー膜ろ過により、ナノクラスターを溶剤およびフリーイオンから分離した。分離したナノクラスターを80°Cのオーブン内でさらに乾燥し、ダークレッド固体を形成させ、さらに砕いてフリーフロー粉末とした。このようにして得られたナノクラスターの原子吸収スペクトルは、約19.23wtの鉄含量を有するナノクラスターであることを示した。その後、ナノクラスターの乾燥固体を水に再溶解し、強いレーザー光散乱特性を有する透明な溶液を形成した。これは、固体および液体形態の間でのナノクラスターの可逆性ならびにそれらの熱安定性を示している。この溶液は、金属味のしない無味のものだった。0.1NHCl溶液へのすばやい溶解も観測された。Invitro鉄バイオアベイラビリティ試験は、SeanR.Lynch、ThomasBothwell、andtheSUSTAINSharingUnitedStatesTechnologytoAidintheImprovementofNutritionTaskForceonIronPowderinInt.J.Vitam.Nutr.Res.、772、2007、107-124により出版された、AComparisonofPhysicalProperties、ScreeningProceduresandHumanEfficacyTrialForPredictingTheBioavailabilityofCommercialElementalIronPowdersUsedForFoodFortificationという題名の記事、およびNutriview、2008/3のAnewtooltoevaluateironbioavailabilityという題名の記事に記載の方法によって実施した。実施例4:水酸化鉄イソマルトIronisomalthydroxideナノクラスターイソマルト688gおよび塩化鉄六水和物556gを、80°Cで撹拌しながら2000gの水に溶解し、溶液を調製した。20wtの水酸化ナトリウムを含む水溶液の適量をすばやく添加して、溶液のpHを約8.5に上昇させた。その後、NaOHの添加後10分以内に、強いレーザー散乱特性を有する透明な溶液を得た。この強いレーザー散乱特性は水酸化鉄イソマルトナノクラスターの形成を示す。3,500ダルトンでの分子量カットオフ膜を用いてクロスフロー膜ろ過により、ナノクラスターを溶剤およびフリーイオンから分離した。分離したナノクラスターを80°Cのオーブン内でさらに乾燥し、ダークレッド固体を形成させ、さらに砕いてフリーフロー粉末とした。このようにして得られたナノクラスターの原子吸収スペクトルは、約17.6wtの鉄含量を有するナノクラスターであることを示した。その後、ナノクラスターの乾燥固体を水に再溶解し、強いレーザー光散乱特性を有する透明な溶液を形成した。これは、固体および液体形態の間でのナノクラスターの可逆性ならびにそれらの熱安定性を示している。この溶液は、金属味のしない無味のものだった。0.1NHCl溶液へのすばやい溶解も観測された。Invitro鉄バイオアベイラビリティ試験は、SeanR.Lynch、ThomasBothwell、andtheSUSTAINSharingUnitedStatesTechnologytoAidintheImprovementofNutritionTaskForceonIronPowderinInt.J.Vitam.Nutr.Res.、772、2007、107-124により出版された、AComparisonofPhysicalProperties、ScreeningProceduresandHumanEfficacyTrialForPredictingTheBioavailabilityofCommercialElementalIronPowdersUsedForFoodFortificationという題名の記事、およびNutriview、2008/3のAnewtooltoevaluateironbioavailabilityという題名の記事に記載の方法によって実施した。実施例5:炭酸鉄ソルビトールIronsorbitolcarbonateナノクラスターソルビトール1820gおよび塩化第二鉄六水和物2880gを、85°Cで撹拌しながら1000gの水に溶解し、溶液を調製した。20wtの炭酸ナトリウムを含む水溶液の適量をすばやく添加して、溶液のpHを9付近に上昇させた。pH調整の間、温度は85°Cに維持した。その後、NaOHの添加後10分以内に、強いレーザー散乱特性を有する透明な溶液を得た。この強いレーザー散乱特性は炭酸鉄ソルビトールナノクラスターの形成を示す。3,500ダルトンでの分子量カットオフ膜を用いてクロスフロー膜ろ過により、ナノクラスターを溶剤およびフリーイオンから分離した。分離したナノクラスターを80°Cのオーブン内でさらに乾燥し、ダークレッド固体を形成させ、さらに砕いてフリーフロー粉末とした。このようにして得られたナノクラスターの原子吸収スペクトルは、約22.1wtの鉄含量を有するナノクラスターであることを示した。その後、ナノクラスターの乾燥固体を水に再溶解し、強いレーザー光散乱特性を有する透明な溶液を形成した。これは、固体および液体形態の間でのナノクラスターの可逆性ならびにそれらの熱安定性を示している。この溶液は、金属味のしない無味のものだった。0.1NHCl溶液へのすばやい溶解も観測された。Invitro鉄バイオアベイラビリティ試験は、SeanR.Lynch、ThomasBothwell、andtheSUSTAINSharingUnitedStatesTechnologytoAidintheImprovementofNutritionTaskForceonIronPowderinInt.J.Vitam.Nutr.Res.、772、2007、107-124により出版された、AComparisonofPhysicalProperties、ScreeningProceduresandHumanEfficacyTrialForPredictingTheBioavailabilityofCommercialElementalIronPowdersUsedForFoodFortificationという題名の記事、およびNutriview、2008/3のAnewtooltoevaluateironbioavailabilityという題名の記事に記載の方法によって実施した。実施例6:クエン酸炭酸鉄スクロースIronsucrosecitratecarbonateナノクラスタースクロース800g、クエン酸110g、および塩化第二鉄六水和物278gを、85°Cで撹拌しながら1200gの水に溶解し、溶液を調製した。20wtの炭酸ナトリウムを含む水溶液の適量をすばやく添加して、溶液のpHを約7に上昇させた。その後、Na2CO3の添加後10分以内に、強いレーザー散乱特性を有する透明な溶液を得た。この強いレーザー散乱特性はクエン酸炭酸鉄スクロースナノクラスターの形成を示す。3,500ダルトンでの分子量カットオフ膜を用いてクロスフロー膜ろ過により、ナノクラスターを溶剤およびフリーイオンから分離した。分離したナノクラスターを80°Cのオーブン内でさらに乾燥し、ダークレッド固体を形成させ、さらに砕いてフリーフロー粉末とした。このようにして得られたナノクラスターの原子吸収スペクトルは、15.7wtの鉄含量を有するナノクラスターであることを示した。その後、ナノクラスターの乾燥固体を水に再溶解し、強いレーザー光散乱特性を有する透明な溶液を形成した。これは、固体および液体形態の間でのナノクラスターの可逆性ならびにそれらの熱安定性を示している。この溶液は、金属味のしない無味のものだった。0.1NHCl溶液へのすばやい溶解も観測された。Invitro鉄バイオアベイラビリティ試験は、SeanR.Lynch、ThomasBothwell、andtheSUSTAINSharingUnitedStatesTechnologytoAidintheImprovementofNutritionTaskForceonIronPowderinInt.J.Vitam.Nutr.Res.、772、2007、107-124により出版された、AComparisonofPhysicalProperties、ScreeningProceduresandHumanEfficacyTrialForPredictingTheBioavailabilityofCommercialElementalIronPowdersUsedForFoodFortificationという題名の記事、およびNutriview、2008/3のAnewtooltoevaluateironbioavailabilityという題名の記事に記載の方法によって実施した。実施例7:グルコン酸リンゴ酸水酸化鉄銅キシリトールIroncopperxylitolgluconatemalatehydroxideナノクラスターキシリトール300g、グルコン酸ナトリウム90g、リンゴ酸90gm、無水塩化銅cupricchloridedehydrate10gおよび塩化第二鉄六水和物278gを、80°Cで撹拌しながら600gの水に溶解し、溶液を調製した。20wtの水酸化ナトリウムを含む水溶液の適量を一部にすばやく添加して、溶液のpHを約8に上昇させた。その後、水酸化ナトリウムの添加後10分以内に、強いレーザー散乱特性を有する透明な溶液を得た。この強いレーザー散乱特性はグルコン酸リンゴ酸水酸化鉄銅キシリトールナノクラスターの形成を示す。3,500ダルトンでの分子量カットオフ膜を用いてクロスフロー膜ろ過により、ナノクラスターを溶剤およびフリーイオンから分離した。分離したナノクラスターを80°Cのオーブン内でさらに乾燥し、ダークレッド固体を形成させ、さらに砕いてフリーフロー粉末とした。このようにして得られたナノクラスターの原子吸収スペクトルは、18.87wtの鉄含量および0.87wtの銅含量を有するナノクラスターであることを示した。その後、ナノクラスターの乾燥固体を水に再溶解し、強いレーザー光散乱特性を有する透明な溶液を形成した。これは、固体および液体形態の間でのナノクラスターの可逆性ならびにそれらの熱安定性を示している。再構築されたナノ-鉄クラスターは金属味のない赤茶色である。実施例8:リンゴ酸炭酸マグネシウム鉄銅ソルビトールMagnesiumironcoppersorbitolmalatecarbonateナノクラスターソルビトール500g、リンゴ酸402g、塩化第二鉄六水和物256g、無水塩化銅17g、および塩化マグネシウム六水和物406gを、80°Cで撹拌しながら500gの水に溶解し、溶液を調製した。20wtの炭酸ナトリウムを含む水溶液の適量を一部にすばやく添加して、溶液のpHを約7に上昇させた。その後、Na2CO3の添加後10分以内に、強いレーザー散乱特性を有する透明な溶液を得た。この強いレーザー散乱特性はリンゴ酸炭酸マグネシウム鉄銅ソルビトールナノクラスターの形成を示す。3,500ダルトンでの分子量カットオフ膜を用いてクロスフロー膜ろ過により、ナノクラスターを溶剤およびフリーイオンから分離した。分離したナノクラスターを80°Cのオーブン内でさらに乾燥し、ダークレッド固体を形成させ、さらに砕いてフリーフロー粉末とした。このようにして得られたナノクラスターの原子吸収スペクトルは、15.4wtの鉄含量、6.0wtのマグネシウム含量および0.82wtの銅含量を有するナノクラスターであることを示した。その後、ナノクラスターの乾燥固体を水に再溶解し、強いレーザー光散乱特性を有する透明な溶液を形成した。これは、固体および液体形態の間でのナノクラスターの可逆性ならびにそれらの熱安定性を示している。再構築されたナノ-鉄クラスターは赤茶色を有する。実施例9:クエン酸水酸化マグネシウム鉄キシリトールMagnesiumironcitratexylitolhydroxideナノクラスターキシリトール300g、塩化マグネシウム六水和物162.4g、塩化第二鉄六水和物111.2g、およびクエン酸120gを、80°Cで撹拌しながら400gの水に溶解し、溶液を調製した。20wtの水酸化ナトリウムを含む水溶液の適量を一部にすばやく添加して、溶液のpHを約7に上昇させた。その後、水酸化ナトリウムの添加後10分以内に、強いレーザー散乱特性を有する透明な溶液を得た。この強いレーザー散乱特性はクエン酸水酸化マグネシウム鉄キシリトールナノクラスターの形成を示す。3,500ダルトンでの分子量カットオフ膜を用いてクロスフロー膜ろ過により、ナノクラスターを溶剤およびフリーイオンから分離した。分離したナノクラスターを80°Cのオーブン内でさらに乾燥し、ダークレッド固体を形成させ、さらに砕いてフリーフロー粉末とした。このようにして得られたナノクラスターの原子吸収スペクトルは、6.3wtのマグネシウム含量および15.21wtの鉄含量を有するナノクラスターであることを示した。その後、ナノクラスターの乾燥固体を水に再溶解し、強いレーザー光散乱特性を有する透明な溶液を形成した。これは、固体および液体形態の間でのナノクラスターの可逆性ならびにそれらの熱安定性を示している。再構築されたナノ-鉄クラスターは赤茶色を有する。実施例10:クエン酸水酸化マグネシウムソルビトールMagnesiumcitratesorbitolhydroxideナノクラスターソルビトール722g、塩化マグネシウム六水和物624g、およびクエン酸一水和物208gを、70°Cで撹拌しながら2020gの水に溶解し、溶液を調製した。20wtの水酸化ナトリウムを含む水溶液の適量を添加して、溶液のpHを約8に上昇させた。NaOHの添加後すぐに、強いレーザー散乱特性を有する無色透明のナノクラスター溶液を得た。この強いレーザー散乱特性はクエン酸水酸化マグネシウムソルビトールナノクラスターの形成を示す。その後、この溶液中にエタノールを添加し、クエン酸水酸化マグネシウムソルビトールナノクラスターを沈殿させて、ナノクラスターを分離した。または、3,500ダルトンでの分子量カットオフ膜を用いてクロスフロー膜ろ過装置により、ナノクラスターを溶剤およびフリーイオンから分離した。分離したナノクラスターを80°Cのオーブン内でさらに乾燥し、固体を得た。このようにして得られたナノクラスターの原子吸収スペクトルは、7.69wtのマグネシウム含量を有するナノクラスターであることを示した。次に、ナノクラスター固体を回収し、水に再溶解して、強いレーザー光散乱特性を有する透明な溶液を形成した。これは、他の水酸化マグネシウム錯体と異なり、このマグネシウムナノクラスターの固体状態と液体状態とが良好な熱安定性を有して可逆性であることを示している。得られた乾燥粉末または再構築した溶液は、金属味がなく、良好な酸中和能力を有する。このナノクラスター固体または液体は、種々の栄養補助食品または製剤の開発のために食物または薬剤賦形剤と混合されうる。実施例11:クエン酸水酸化アルニミウムソルビトールAluminiumcitratesorbitolhydroxideナノクラスターソルビトール800g、塩化アルニミウム六水和物600g、およびクエン酸一水和物250gを、70°Cで撹拌しながら3000gの水に溶解し、溶液を調製した。20wtの水酸化ナトリウムを含む水溶液を添加して、溶液のpHを約8に上昇させた。NaOHの添加後すぐに、強いレーザー散乱特性を有する無色透明のナノクラスター溶液を得た。この強いレーザー散乱特性はクエン酸水酸化マグネシウムソルビトールナノクラスターの形成を示す。その後、この溶液中にエタノールを添加し、クエン酸水酸化マグネシウムソルビトールナノクラスターを沈殿させて、ナノクラスターを分離した。または、3,500ダルトンでの分子量カットオフ膜を用いてクロスフロー膜ろ過装置により、ナノクラスターを溶剤およびフリーイオンから分離した。分離したナノクラスターを80°Cのオーブン内でさらに乾燥し、固体を得た。次に、ナノクラスター固体を回収し、水に再溶解して、強いレーザー光散乱特性を有する透明な溶液を形成した。これは、他の水酸化アルミニウム錯体と異なり、このマグネシウムナノクラスターの固体状態と液体状態とが良好な熱安定性を有して可逆性であることを示している。得られた乾燥粉末または再構築した溶液は、金属味がなく、良好な酸中和能力を有する。このナノクラスター固体または液体は、種々の製剤の開発のために薬剤賦形剤と混合されうる。実施例12:水酸化クロミウムキシリトールChromiumxylitolhydroxideナノクラスターキシリトール600gおよび塩化クロミウムIII六水和物140gを、85°Cで撹拌しながら1200gの水に溶解し、溶液を調製した。20wtの水酸化ナトリウムを含む水溶液の適量を一部にすばやく添加して、溶液のpHを約9に上昇させた。その後20分以内に、強いレーザー散乱特性を有する青色の透明な溶液を得た。この強いレーザー散乱特性はクロミウムキシリトールナノクラスターの形成を示す。その後、3,500ダルトンでの分子量カットオフ膜を用いてクロスフロー膜ろ過により、ナノクラスターを溶剤およびフリーイオンから分離した。分離したナノクラスターを80°Cのオーブン内でさらに乾燥し、ダークレッド固体を形成させ、さらに砕いてフリーフロー粉末とした。このようにして得られたナノクラスターの原子吸収スペクトルは、8.09wtのクロミウム含量を有するナノクラスターであることを示した。その後、ナノクラスターの乾燥固体を水に再溶解し、強いレーザー光散乱特性を有する透明な溶液を形成した。これは、固体および液体形態の間でのナノクラスターの可逆性ならびにそれらの熱安定性を示している。再構築されたナノ-鉄クラスターは青色を有する。実施例13:炭酸クロミウムアラビノースChromiumarabinosecarbonateナノクラスターアラビノース30gおよび塩化クロミウム六水和物7gを、75°Cで撹拌しながら60gの水に溶解し、溶液を調製した。20wtの炭酸ナトリウムを含む水溶液を添加して、溶液のpHを約4に上昇させた。20wtの水酸化ナトリウムを含む水溶液の適量を一部にすばやく添加して、溶液のpHがさらに10まで上昇した。温度は90度まで上昇した。温度が90°Cに達した後10分以内に、強いレーザー散乱特性を有する青色の透明な溶液を得た。この強いレーザー散乱特性はクロミウムアラビノースナノクラスターの形成を示す。その後、この溶液にエタノールを添加し、ナノクラスターを沈殿させた。次に、沈殿物をろ過により回収し、単独で乾燥させた。このようにして得られたナノクラスターの原子吸収スペクトルは、5.85wtのクロミウム含量を有するナノクラスターであることを示した。または、アルコール沈殿物は、マンニトールと混合し、さらなる処方へ使用するために、ともに乾燥co-driedした。その後、ナノクラスターの乾燥固体を水に再溶解し、強いレーザー光散乱特性を有する透明な溶液を形成した。これは、固体および液体形態の間でのナノクラスターの可逆性ならびにそれらの熱安定性を示している。再構築されたナノ-鉄クラスターは、金属味がなく、青色を有する。実施例14:リンゴ酸クエン酸炭酸亜鉛鉄銅マンガンクロミウムキシリトールZincironcoppermanganesechromiummalatecitratexylitolcarbonateナノクラスターキシリトール300g、リンゴ酸120g、クエン酸120g、塩化第二鉄六水和物56g、塩化銅二水和物34g、塩化マンガン四水和物10g、塩化亜鉛136g、および塩化クロミウム六水和物0.54gを、85°Cで撹拌しながら320gの水に溶解し、溶液を調製した。20wtの炭酸ナトリウムを含む水溶液の適量を一部にすばやく添加して、溶液のpHを約7に上昇させた。その後、Na2CO3の添加後5分以内に、強いレーザー散乱特性を有する透明な溶液を得た。この強いレーザー散乱特性はリンゴ酸クエン酸炭酸亜鉛鉄銅マンガンクロミウムキシリトールナノクラスターの形成を示す。3,500ダルトンでの分子量カットオフ膜を用いてクロスフロー膜ろ過により、ナノクラスターを溶剤およびフリーイオンから分離した。分離したナノクラスターを80°Cのオーブン内でさらに乾燥し、ダークレッド固体を形成させ、たとえば種々の賦形剤と混合するなどのさらなる処方への使用のために、当該固体をさらに砕いてフリーフロー粉末とした。このようにして得られたナノクラスターの原子吸収スペクトルは、7.13wtの亜鉛含量、3.8wtの鉄含量、2.77wtの銅含量、0.43wtのマンガン含量、および0.023wtのクロミウム含量を有するナノクラスターであることを示した。その後、ナノクラスターの乾燥固体を水に再溶解し、強いレーザー光散乱特性を有する透明な溶液を形成した。これは、固体および液体形態の間でのナノクラスターの可逆性ならびにそれらの熱安定性を示している。再構築されたナノ-鉄クラスターは緑色を有する。他の実施形態本明細書中に開示された全ての特徴は、任意の組み合わせで組み合わされてもよい。本明細書中に開示された各特徴は、同一の、均等な、または類似の目的を達成しうる他の特徴により置換されうる。よって、そうでないと明示されていない限り、開示された各特徴は、均等な、または類似の一般的なシリーズのほんの一例である。上記の詳細な説明によれば、当業者は本発明の本質的な特徴を容易に確定でき、本発明の思想および範囲から逸脱することなく、本発明に種々の変更および修飾を施して、各種の用途および条件に適用することが可能である。よって、他の実施態様もまた、特許請求の範囲に含まれる。"